FR 3088356 A1 20200515 FR 1860444 A 20181112 PROCEDE DE REALISATION D'UN JOINT ENTRE DEUX BANDES D'UN REVETEMENT DE SOL RESILIENT DOMAINE DE L'INVENTION La présente invention a pour objet un procédé de réalisation d'un joint d'assemblage entre deux bandes de matière plastique destinées à la réalisation d'un revêtement de sol. Plus spécifiquement, la présente invention concerne un procédé permettant de solidariser deux bandes de matière plastique résilientes, préférentiellement composées de PVC mais aussi de linoléum, polyoléfine, ou encore caoutchouc. ART ANTERIEUR Il est connu un procédé de réalisation d'un joint d'assemblage entre deux bandes de matière plastique destinées à la réalisation d'un revêtement de sol, chacune des deux bandes ayant une forme de lé, de lame ou de dalle et comprenant : - une surface supérieure formant la surface fonctionnelle dudit revêtement de sol, et - une surface inférieure destinée à être en contact avec le sol à recouvrir, - lesdites surfaces supérieure et inférieure étant reliées par au moins un côté, dont au moins une portion de la longueur dudit côté est destinée à recevoir ledit joint d'assemblage, ladite portion étant appelée bord d'assemblage. Lors de la réalisation du joint d'assemblage, les deux bandes sont disposées sur le sol à recouvrir et positionnées de telle sorte que chacun de leurs bords d'assemblage soient situés en regard l'un par rapport à l'autre, avec une distance séparant ces deux bords d'assemblage définissant un jeu J, et de telle sorte que les surfaces supérieures des deux bandes au droit du bord d'assemblage soient situées dans un même plan. 2 Un des procédés les plus utilisés de réalisation d'un joint d'assemblage entre deux bandes de matière plastique destinées à la réalisation d'un revêtement de sol est la soudure à froid, également appelée traitement à froid ou soudure chimique. Ce procédé consiste à injecter une résine liquide composée de PVC et d'un solvant du PVC, 5 comme par exemple le tétrahydrofurane (THF), entre les deux bandes à joindre puis à simplement laisser sécher pour former le joint, l'ensemble des étapes de ce type de procédé se déroulant à température ambiante. Les procédés de soudure à froid sont habituellement utilisés pour joindre deux bandes d'un revêtement de sol destiné à un usage à faible trafic car la tenue mécanique qui en résulte est 10 limitée. Préférentiellement, la soudure à froid est destinée aux revêtements de sols de bâtiments résidentiels, et est proscrite pour la réalisation de sols sportifs, ainsi que dans des zones en atmosphère humide ou présentant une fréquente présence d'eau au sol. Ce type de soudure présente de nombreux inconvénients : - La résine contient des solvants organiques tels que le THF, qui sont des produits leur caractère 15 irritables, voire dangereux pour la santé des utilisateurs en raison de cancérigène ou mutagène ; - En raison de la faible viscosité des résines liquides ut uniquement de réaliser des soudures à plat, et n'autor soudure sur une plinthe par exemple ; 20 - Le délai de séchage est long et compris entre 2h et 4h. lisables, cette méthode permet se donc pas la remontée de la Un autre procédé connu pour la réalisation d'un joint d'assemblage entre deux bandes de matière plastique destinées à la réalisation d'un revêtement de sol est la soudure à chaud. Elle est particulièrement recommandée pour joindre des bandes d'un revêtement de sol destiné à un usage à forte sollicitation, par exemple par un fort trafic, ou encore pour des sols 25 d'enceintes sportives. Ce procédé est adapté pour la réalisation de revêtements de sols de pièces en atmosphère humide ou présentant une fréquente présence d'eau au sol, car le joint réalisé entre deux bandes est totalement étanche et empêche toute infiltration d'eau sous le revêtement de sol. 3 Indépendamment de la destination dudit sol, cette méthode est aussi utilisée lorsque ledit joint est positionné transversalement au sens de circulation sur le sol. La méthode de la soudure à chaud comporte trois étapes de réalisation. Dans un premier temps, les arêtes liant la surface extérieure et le bord d'assemblage des 5 bandes de matière plastique sont chanfreinées afin d'ouvrir l'espace entre les bandes dans le but d'augmenter la surface de contact du bord d'assemblage, d'améliorer la tenue mécanique du joint, et de faciliter la pénétration du joint entre les deux bandes. Ensuite, dans un second temps, un cordon de matière plastique est déroulé à travers une buse qui le chauffe en continu, puis est introduit dans l'espace destiné à recevoir le joint. Ainsi, la 10 matière du cordon fusionne avec la matière des bandes et permet donc de former le joint. Dans un troisième temps, une fois que le joint est formé, une étape d'arasage permet d'aplanir le joint en venant ôter mécaniquement sa partie supérieure en débordement, afin que la surface du joint soit située dans le même plan que la surface du revêtement de sol. La soudure à chaud est un procédé long à réaliser et nécessite une grande expertise du poseur. 15 TI doit en effet maîtriser parfaitement la vitesse de déroulement du cordon, la chaleur émise par l'appareil et la pression exercée, en plus des étapes de réalisation des chanfreins et d'arasage. Cette technique présente l'inconvénient de nécessiter une formation des poseurs pour obtenir un résultat satisfaisant. Aussi, ce type de soudure forme un joint assez large, de l'ordre de 4 ou 5 mm, qui marque une 20 rupture visuelle dans le motif décoratif de la surface extérieure dudit revêtement de sol, ce qui présente un inconvénient. Par ailleurs, ce joint largement visible présente la caractéristique de s'encrasser au cours de sa durée de vie, car sa surface extérieure est composée uniquement de matière plastique brute, contrairement au revêtement de sol qui est très souvent recouvert, en usine, d'un vernis protecteur. 25 Additionnellement, la soudure à chaud présente des risques pour la santé du poseur. Le chauffage du cordon provoque un dégagement de fumée dans l'atmosphère et implique la présence d'une forte source de chaleur, d'environ 180°C en sortie de buse. 4 Enfin, la soudure à chaud est très complexe à mettre en oeuvre pour la réalisation de joints non rectilignes, ou pour joindre deux bandes de faible épaisseur ou dont la matière comporte des grains profonds. 5 EXPOSE DE L'INVENTION Le problème technique que se propose de résoudre l'invention est donc de proposer un procédé de réalisation d'un joint entre deux bandes de matière plastique pour réaliser un revêtement de sol, permettant d'éviter les infiltrations d'eau entre les deux bandes par une 10 étanchéité totale, assurant une continuité de l'aspect décoratif dudit revêtement, tout en améliorant sa mise en oeuvre par les poseurs par rapport à l'art antérieur, et en augmentant ses propriétés d'entretien et de maintenance. La présente invention propose de résoudre ce problème technique par un procédé de 15 réalisation d'un joint d'assemblage entre deux bandes de matière plastique destinées à la réalisation d'un revêtement de sol, chacune desdites deux bandes ayant une forme de lé, de lame ou de dalle et comprenant : - une surface supérieure formant la surface fonctionnelle dudit revêtement de sol, et - une surface inférieure destinée à être en contact avec le sol à recouvrir, 20 - lesdites surfaces supérieure et inférieure étant reliées par au moins un côté, dont au moins une portion de la longueur dudit côté est destinée à recevoir ledit joint d'assemblage, ladite portion étant appelée bord d'assemblage, - lesdites deux bandes étant disposées sur le sol à recouvrir et positionnées de telle sorte que chacun de leurs bords d'assemblage soient situés en regard l'un par rapport à 25 l'autre, avec une distance séparant ces deux bords d'assemblage définissant un jeu J. Ce procédé est caractérisé en ce qu'il comprend successivement : - une étape d'injection d'une matière photoactivable entre les deux bords d'assemblage, de sorte à remplir l'espace formé par le jeu J entre lesdites deux bandes, 5 - une étape d'activation de ladite matière photoactivable effectuée en l'exposant à un rayonnement comprenant au moins un rayon ultraviolet. De ce qui précède, le rayonnement ultraviolet permet d'activer le pouvoir liant de la matière photoactivable et d'assembler les deux bandes entre elles. 5 Dans un mode de réalisation préféré, le jeu 7 a une valeur nférieure à 2 mm, avantageusement inférieure à 1 mm. Selon un mode de réalisation préféré, la matière photoactivable contient un acrylate. Par exemple, la matière photoactivable contient un uréthane acrylate, un cyanoacrylate ou un acrylate d' isobornyle. 10 Selon un mode de réalisation préféré, la matière photoactivable est à base de silicone ou d' époxy Dans un mode de réalisation particulier, une étape d'arasement du joint suit l'étape d'activation, au cours de laquelle tout surplus de matière photoactivable est éliminé, de sorte à obtenir une continuité entre les surfaces supérieures desdites deux bandes. 15 Dans un autre mode de réalisation particulier, une étape de recoupe des bords d'assemblage est effectuée avant l'étape d'injection, de sorte à améliorer la rectitude desdits bords d'assemblage. Selon un mode de réalisation particulier, une étape de protection précède immédiatement l'étape d'injection, au cours de laquelle un ruban de protection est successivement : 20 déroulé puis collé en chevauchement sur les surfaces supérieures desdites deux bandes, avec la direction de déroulement du ruban de protection qui suit les bords d'assemblage, et fendu dans sa longueur entre les deux bords d'assemblage pour permettre l'injection de la matière photoactivable. 25 Dans un mode de réalisation supplémentaire, une étape de recouvrement est effectuée entre l'étape d'injection et l'étape de photoactivation, comprenant la pose d'un film transparent aux rayons ultraviolets à l'interface entre la matière photoactivable et l'air ambiant, permettant ainsi d'isoler la matière photoactivable de l'air ambiant. 6 Selon des formes de réalisation différentes, l'étape d'activation de la matière photoactivable consiste en une polymérisation ou en une réticulation. Dans un autre mode de réalisation, la matière photoactivable est également exposée à une atmosphère humide pour compléter la réticulation ou la polymérisation. Cela peut 5 avantageusement être le cas lorsque la matière photoactivable s'active également au contact d'une atmosphère humide, notamment dans le cas des cyanoacrylates ou des silicones. Dans un autre mode de réalisation supplémentaire, le rayonnement auquel la matière photoactivable est exposée comprend également au moins un rayon présentant une longueur d'onde visible par l'ceil humain. Cela peut avantageusement être le cas lorsque la matière 10 photoactivable s'active également sous cette longueur d'onde visible. Avantageusement, la matière photoactivable est un adhésif, une résine ou un vernis, de préférence mono-composant, et de préférence sans solvant. L'invention et les avantages qui en découlent ressortent bien de la description qui précède. On note en particulier le caractère étanche du joint ainsi réalisé, permettant de joindre les deux 15 bords d'assemblage. La faible valeur du jeu J par rapport à l'art antérieur permet en outre d'obtenir la continuité visuelle recherchée dans l'aspect esthétique dudit revêtement de sol. Les propriétés de surface du joint une fois réticulé sont similaires à celles dudit revêtement. DESCRIPTION SOMMAIRE DES FIGURES 20 La manière de réaliser l'invention ainsi que les avantages qui en découlent ressortiront bien de la description du mode de réalisation qui suit, donnée à titre indicatif mais non limitatif, à l'appui des figures annexées dans lesquelles : - la figure 1 est une vue en coupe du revêtement de sol avant l'étape d'injection ; 25 - la figure 2 est une vue en coupe du revêtement de sol de la figure 1 après l'étape d'injection ; 7 - la figure 3 est une vue en coupe du revêtement de sol de la figure 1 lors de l'étape d'activation ; - la figure 4 est une vue en coupe du revêtement de sol de la figure 1 après l'étape de protection. DESCRIPTION DETAILLEE DE L'INVENTION L'invention concerne un procédé de réalisation d'un joint d'assemblage 40 entre deux bandes de matière plastique 10a, 101) destinées à la réalisation d'un revêtement de sol. 10 La matière composant lesdites bandes 10a, 10b est préférentiellement un polychlorure de vinyle (PVC), mais peut aussi être un linoleum, une polyoléfine ou bien un caoutchouc. La figure 1 illustre la disposition desdites deux bandes 10a, 10b, pour la mise en oeuvre du procédé objet de l'invention. Chacune desdites bandes I0a, 10b a une forme de panneau, de lé ou de dalle, par exemple 15 présenté en rouleau, et comprend une surface supérieure Ila, Ilb formant la surface fonctionnelle dudit revêtement de sol, et une surface inférieure 12a, 12b destinée à être en contact avec le support S à recouvrir. Avantageusement, chacune des bandes 10a, 10b présente une épaisseur comprise entre 1 et 15 millimètres, de préférence comprise entre 2 et 10 millimètres. 20 Les surfaces supérieure 11a, llb et inférieure 12a, 12b sont reliées par au moins un côté 13a, 13b, dont au moins une portion de la longueur dudit côté est destinée à recevoir ledit joint d'assemblage 40. Cette portion dudit côté est appelée bord d'assemblage 14a, 14b. L'intersection de la surface supérieure lia et du bord d'assemblage 14a définit une arête d'assemblage 15a. De la même manière, l'intersection de la surface supérieure Ilb et du bord 25 d'assemblage 14b définit une arête d'assemblage 15b Les deux bandes 10a, 10b sont disposées sur le support S à recouvrir, et positionnées de telle sorte que chacun de leurs bords d'assemblage 14a, 14b soient situés en regard l'un par rapport 8 à l'autre. Une distance préférentiellement régulière entre ces deux bords d'assemblage 13a, 13b est aménagée, définissant ainsi un jeu J Préférentiellement, le jeu J a une valeur inférieure à 2mm, avantageusement inférieure à lmm. 5 La faible valeur du jeu J permet d'améliorer le rendu visuel dudit revêtement de sol, en supprimant l'effet de cassure dans le motif dudit revêtement de sol. Selon un mode préféré de réalisation de l'invention, une première étape d'injection est réalisée. Comme l'illustre la figure 2, elle consiste à injecter une matière photoactivable 20 de 10 sorte à combler l'espace défini parle jeu J et le support S à recouvrir. La matière photoactivable 20 possède la capacité d'activer son pouvoir liant sous l'effet d'un rayonnement comprenant au moins un rayon ultraviolet 30. Le rayonnement peut être composé à 100% de rayons ultraviolets, ou peut comprendre des rayons ultraviolets et des 15 rayons présentant des longueurs d'onde visibles par l'ceil humain. La matière photoactivable peut également être activée par une atmosphère humide. De préférence, cette matière photoactivable 20 appartient à la famille des acrylates, en étant avantageusement à base d'uréthane acrylate, de cyanoacrylate ou d'acrylate d'isobornyle, mais peut également être à base de silicone ou d'époxy. 20 Selon des formes de réalisation différentes, ladite étape d'activation consiste en une polymérisation ou en une réticulation de ladite matière photoactivable 20. La matière photoactivable 20 est par exemple un, adhésif, une résine ou un vernis, de préférence mono-composant, et de préférence sans solvant. 25 Une étape d'activation représentée sur la figure 3 suit l'étape d'injection. Elle consiste à exposer la matière photoactivable 20 à un rayonnement au moins ultraviolet 30 issu d'une source d'ultraviolets 31. Sous l'effet de ce rayonnement ultraviolet 30, les molécules composant la matière photoactivable 20 se solidifient et forment le joint d'assemblage 40. Avantageusement, la source d'ultraviolets 31 se déplace par rapport aux deux bandes 10a, 10b dans la direction des bords d'assemblage 14a, 14b à une vitesse de préférence comprise 9 entre 0,1 à 20 m/min, et de préférence de 1 à 10 m/min. La source d'ultraviolets 31 délivre des rayons ultraviolets présentant une longueur d'ondes allant de 200 à 500 nanomètres, préférentiellement comprise entre 300 et 450 nanomètres, à une puissance avantageusement comprise entre 10mW/cm2 et 10W/cm2, préférentiellement entre 50mW/cm2 et 4W/cm2. De 5 plus, la distance entre la source d'ultraviolets 31 et le joint d'assemblage 40 est de préférence inférieure à 1 mètre, préférentiellement à 50 centimètres voire au contact du joint d'assemblage 40. L'étape d'activation évite donc, d'une part l'émission dans l'atmosphère de composés 10 toxiques, et d'autre part l'utilisation de fortes sources de chaleur. Ainsi, comme l'espace entre lesdits deux bords d'assemblage 14a, 14b a été comblé par l'injection de ladite matière photoactivable 20 au cours de l'étape d'injection, ledit joint d'assemblage 40 permet d'assurer l'étanchéité à l'eau dudit revêtement de sol. 15 Avantageusement, une étape d'arasement du joint 40 suit l'étape d'activation. Cette étape d'arasement est destinée à ôter tout surplus de matière du joint 40 qui dépasserait de la surface dudit revêtement de sol. Elle consiste à obtenir une surface lisse 41 dudit joint 40 à l'aide d'un outil coupant, ladite surface lisse 41 étant plane entre lesdites deux arêtes 20 d'assemblage 15a, 15b. Cette étape d'arasement dudit joint 40 permet donc, si nécessaire, de supprimer les aspérités et défauts qui auraient pu apparaître lors des étapes précédentes d'injection et d'activation, en obtenant une surface lisse 41 facile à entretenir tout au long de la durée de vie dudit revêtement de sol. 25 Avantageusement, une étape de recoupe desdits bords d'assemblage 14a, 14b peut avoir lieu avant l'étape d'injection. Elle consiste à améliorer l'état de surface et la planéité desdits bords d'assemblage 14a, 14b à l'aide d'un outil coupant. Cette étape de recoupe est préférentiellement mise en oeuvre pour faciliter les étapes suivantes dudit procédé, plus particulièrement l' étape d'injection. 30 Avantageusement, tel qu'illustrée sur la figure 4, une étape de protection précède immédiatement l'étape d'injection, au cours de laquelle un ruban de protection 50 est 10 successivement déroulé puis collé en chevauchement sur lesdites surfaces supérieures 11a, 11 b, la direction de déroulement de l'adhésif de protection 50 suit lesdits bords d'assemblage 15a, 1511 Enfin, ledit ruban de protection 50 est fendu dans sa longueur entre lesdits deux bords 5 d'assemblage 15a, 15b créant ainsi une fente d'injection 51. Cette fente d'injection 51 est nécessaire pour pouvoir injecter ladite matière photoactivable 20 à travers le ruban de protection 50 au cours de l'étape d'injection. Avantageusement, une étape de recouvrement est intercalée entre les étapes d'injection et d'activation. Cette étape permet la pose d'un film transparent aux rayons ultraviolets, et 10 éventuellement aux rayons visibles utiles qui composeraient le rayonnement, à l'interface entre la matière photoactivable 20 et l'air ambiant, permettant ainsi d'isoler la matière photoactivable 20 de l'air ambiant. Cette étape de recouvrement trouve une application particulièrement avantageuse lorsqu'il est nécessaire de réaliser l'étape d'activation en l'absence d'oxygène, du fait de la nature de 15 ladite matière photoactivable 20 utilisée. Le procédé objet de l'invention permet donc de réaliser un joint d'assemblage 40 entre deux bandes de matière plastique 10a, 10b destinées à la réalisation d'un revêtement de sol. Ce procédé est simple à mettre en oeuvre, et ne dégage pas de produits toxiques dans l'atmosphère. En outre, il évite l'utilisation d'une importante source de chaleur. 20 Aussi, le joint 40 ainsi obtenu assure une étanchéité entre lesdites bandes de matière plastique 10a, 106, et sa finesse permet d'obtenir un résultat visuel satisfaisant. Le joint d'assemblage 40 permet donc de lier mécaniquement les deux bandes 10a, 106 de sorte à les rendre solidaire l'une de l'autre en formant ledit revêtement de sol. Cette liaison mécanique satisfait les normes européennes des revêtements considérés. Par exemple, la 25 liaison mécanique obtenue sur des sols PVC hétérogènes compacts et conformes à la norme européenne EN 10582 et également pour les sols PVC sur mousse pour la norme européenne EN 651 en matière de tenue mécanique, et résiste notamment à une force de traction supérieure à 240N/50mm selon un test réalisé conformément à la norme d'essai EN 684 de février 1996. 30 11 A titre d'exemple, un tel joint d'assemblage de revêtement de sol réalisé avec le procédé objet de l'invention en utilisant, d'une part, deux bandes de matériau plastique commercialisées par le Déposant sous la référence « Taralay premium compact 43 Neopolis », à savoir un sol PVC hétérogène compact selon la norme européenne EN 10582 de 2 mm d'épaisseur, et en 5 utilisant, d'autre part, un adhésif photopolymérisable à base d'acrylate, présente une tenue mécanique de 665N/50mm. Ainsi, le procédé objet de l'invention permet d'obtenir un joint présentant une tenue mécanique satisfaisant les exigences des normes européennes EN 10582 régissant la résistance mécanique des revêtements de sol. A titre d'exemple complémentaire, un tel joint d'assemblage de revêtement de sol réalisé avec 10 le procédé objet de l'invention en utilisant, d'une part, deux bandes de matériau plastique commercialisées par le Déposant sous la référence « MIPOLAM ACCORD », à savoir un sol PVC homogène selon la norme européenne EN10581 de 2 mm d'épaisseur, et en utilisant, d'autre part, un adhésif photopolymérisable à base d'acrylate, présente une tenue mécanique de 440N/50mm. Ainsi, le procédé objet de l'invention permet d'obtenir REVENDICATIONS1/ Procédé de réalisation d'un joint d'assemblage 40 entre deux bandes de matière plastique 10a, 10b destinées à la réalisation d'un revêtement de sol, chacune desdites deux bandes 10a, 10b ayant une forme de lé ou de dalle et comprenant : - une surface supérieure 11a, 11h formant la surface fonctionnelle dudit revêtement de sol ; et - une surface inférieure 12a, 12b destinée à être en contact avec le support à recouvrir ; et - lesdites surfaces supérieure 11 a, 11b et inférieure 12a, 12b étant reliées par au moins un côté 13a, 13b, dont au moins une portion de la longueur dudit côté est destinée à recevoir ledit joint d'assemblage, ladite portion étant appelée bord d'assemblage 14a, 14b ; et - lesdites deux bandes 10a, 10b étant disposées sur la surface S à recouvrir et positionnées de telle sorte que chacun de leurs bords d'assemblage 14a, 14b soient situés en regard l'un par rapport à l'autre, avec une distance séparant ces deux bords d'assemblage 14a, 14b définissant un jeu J; le procédé étant caractérisé en ce qu'il comprend successivement : - une étape d'injection d'une matière photoactivable 20 entre les deux bords d'assemblage 14a, 14b, de sorte à remplir l'espace formé par le jeu J entre lesdites deux bandes 10a, 10b ; et - une étape d'activation de ladite matière photoactivable 20 effectuée en l'exposant à un rayonnement comprenant au moins un rayon ultraviolet 30. 2/ Procédé selon revendication 1 caractérisé en ce que la matière photoactivable 20 contient un acrylate, un époxy ou un silicone. 3/ Procédé selon l'une des revendications 1 à 2 caractérisé en ce qu'une étape d'arasement du joint 40 suit l'étape d'activation, au cours de laquelle tout surplus de matière photoactivable 13 20 est éliminé, de sorte à obtenir une continuité entre les surfaces supérieures 11a, llb desdites deux bandes 10a, 10b. 4/ Procédé selon la revendication 1 à 3 caractérisé en ce qu'une étape de recoupe des bords 5 d'assemblage 14a, 146 est effectuée avant l'étape d'injection, de sorte à améliorer la rectitude desdits bords d'assemblage 14a, 14b. 5/ Procédé selon l'une des revendications 1 à 4 caractérisé en ce qu'une étape de protection précède immédiatement l'étape d'injection, au cours de laquelle un ruban de protection 50 est 10 successivement déroulé puis collé en chevauchement sur les surfaces supérieures 11a, 1 lb desdites deux bandes 10a, 10b, la direction de déroulement du ruban de protection 50 suivant les bords d'assemblage 14a, 146, et enfin fendu dans sa longueur entre les deux bords d'assemblage 14a, 146 de sorte à créer une fente 51 permettant l'injection de la matière photoactivable 20. 15 6/ Procédé selon l'une des revendications 1 à 5 caractérisé en ce qu'une étape de recouvrement est effectuée entre l'étape d'injection et l'étape d'activation, comprenant la pose d'un film transparent aux rayons ultraviolets 30 à l'interface entre la matière photoactivable 20 et l'air ambiant, permettant ainsi d'isoler la matière photoactivable 20 de 20 l'air ambiant. 7/ Procédé selon l'une des revendications 1 à 6 caractérisé en ce que l'étape d'activation de ladite matière photoactivable 20 est une polymérisation, ou une réticulation. 25 8/ Procédé selon la revendication 7 caractérisé en ce que la matière photoactivable polymérise ou réticule également au contact d'une atmosphère humide. 14 9/ Procédé selon l'une des revendications 1 à 8 caractérisé en ce que le rayonnement auquel la matière photoactivable est exposée comprend également au moins un rayon présentant une longueur d'onde visible par l'oeil humain. 5 10/ Procédé selon l'une des revendications 1 à 9 caractérisé en ce que la matière photoactivable 20 est un adhésif, une résine, ou un vernis, sans solvant. 10